(57)【要約】  【課題】インジケータ機能と消臭機能を併せ持った新規なブラシ用毛材およびそれを使用したブラシの提供。  【解決手段】合成樹脂モノフィラメントのカットブリッスルからなるブラシ用毛材であって、前記合成樹脂モノフィラメントが合成樹脂モノフィラメント部の表面の一部にポリグリコール酸樹脂を主成分とする合成樹脂層が形成されていることを特徴とするブラシ用毛材。【選択図】なし【特許請求の範囲】
【請求項１】
合成樹脂モノフィラメントのカットブリッスルからなるブラシ用毛材であって、前記合成樹脂モノフィラメントが合成樹脂モノフィラメント部の表面の少なくとも一部にポリグリコール酸樹脂を主成分とする合成樹脂層が形成されていることを特徴とするブラシ用毛材。
【請求項２】
前記合成樹脂モノフィラメントは前記合成樹脂モノフィラメント部を芯部、前記合成樹脂層を鞘部とする芯鞘型複合構造からなり、前記芯部はポリグリコール酸樹脂以外の合成樹脂からなることを特徴とする請求項１に記載のブラシ用毛材。
【請求項３】
前記合成樹脂モノフィラメントは前記合成樹脂層を海部とし、前記合成樹脂モノフィラメント部が２つ以上の島部としてなる海島型複合構造からなり、前記島部はポリグリコール酸樹脂以外の合成樹脂からなる請求項１に記載のブラシ用毛材。
【請求項４】
前記合成樹脂モノフィラメント部がポリエステル系樹脂、ポリアミド系樹脂、フッ素系樹脂のいずれかからなることを特徴とする請求項１から３のいずれかに記載のブラシ用毛材。
【請求項５】
前記合成樹脂モノフィラメントのカットブリッスルの一端または両端には、合成樹脂モノフィラメント部が露出形成されていることを特徴とする請求項１〜４のいずれか１項に記載のブラシ用毛材。
【請求項６】
請求項１〜５のいずれか１項に記載のブラシ用毛材を少なくとも毛材の１部に使用したことを特徴とするブラシ。
【発明の詳細な説明】
【技術分野】
【０００１】
本発明は、ポリグリコール酸樹脂の生分解性能と塩基性物質吸収性能を利用し、優れたインジケータ機能と消臭機能を併せ持った新規なブラシ用毛材およびそれを使用したブラシに関するものである。
【背景技術】
【０００２】
従来からブラシ用毛材には、安価で容易に加工できることから合成樹脂モノフィラメントが使用されている。
【０００３】
特に近年では、ブラシに様々な機能が要求されてきており、ブラシに使用される毛材にも様々な形態や機能を持つものが提案されている。
【０００４】
例えば、毛先をテーパー状に加工した歯ブラシ用毛材（例えば、特許文献１参照）は、毛先が歯間に入りやすいために狭い部分の歯垢を落としやすく、また触感性にも優れているために歯茎へのマッサージ効果が得られるなど、従来の歯ブラシ用毛材にはない特異的な機能を発揮するものであった。
【０００５】
また、清掃性機能を高めることを目的として、毛先が複数に分岐され、且つテーパー状に加工された毛材（例えば、特許文献２参照）、芯鞘複合構造の毛材をテーパー状に加工し、毛先において芯部を露出せしめた毛材（例えば、特許文献３参照）、クリンプ（波状）加工が施されたテーパー状の毛材（例えば、特許文献４参照）などがこれまでに報告されている。
【０００６】
しかし、いかに清掃性の高い毛材を使用したとしても、その使用方法や使用状況によって毛材の耐久性は大きく変わる。その例として歯ブラシがある。歯ブラシは、使用を続けていくと毛開きや摩耗などが生じるため、通常ならば１〜２ヶ月で交換する場合が多い。しかし、歯ブラシの利用者によっては、力を入れて歯磨きする人もあれば、短時間で歯磨きを済ませる人がいるなど、個人によって磨き方に差があり、その結果、歯ブラシを半月で交換する人もいれば、３〜４ヶ月で交換する人もおり、ブラシ交換時期を適正に判断して使用している利用者は少ない。
【０００７】
特に同じ歯ブラシを長期間使用する人の中には、歯ブラシが毛開きや摩耗して、既に清掃性機能が低下している状態にあるにも関わらず使用を続けている人がいるため、日常的に歯を磨いていても歯周病や歯肉炎などの病気を患う人が多い。
【０００８】
このように、清掃性機能を高めるために開発されたブラシであっても、その使用方法、特にブラシの交換時期を見誤ってしまったために、本来の機能を著しく失ったり、さらには他の弊害をもたらしたりするなどの問題が生じていることから、ブラシまたは毛材自体に何らかのブラシ交換時期を示すインジケータ機能を付与する技術が求められていた。
【０００９】
そこで本発明者は、ポリグリコール酸樹脂の生分解性能に着目し、インジケータ機能に利用できるかを鋭意検討してきた。また、ポリグリコール酸樹脂の塩基性物質吸収性能についても着目し、ブラシの消臭効果に利用できるか鋭意検討してきた。
【００１０】
ポリグリコール酸樹脂を使用したブラシについては、芳香族ジカルボン酸、脂肪族ジカルボン酸、脂肪族ジオールの共重合ポリエステルを主成分とするモノフィラメントからなる生分解性ブラシ毛材 (例えば、特許文献５参照)、ハンドル、平線、毛材の全てにポリ乳酸、グリコール酸の共重合体やグリコールと脂肪族ジカルボン酸共重合体、乳酸の環状二量体の開環重合体を使用した歯ブラシ（例えば、特許文献６参照）が既に知られているが、これまでの技術はあくまでも使用後の廃棄において自然分解による環境配慮を目的としたものであり、インジケータ機能を目的とした技術ではなかった。
【先行技術文献】
【特許文献】
【００１１】
【特許文献１】特許第３１４５２１３号公報
【特許文献２】特開２００１−１６９８２７号公報
【特許文献３】特開２００３−１６９７１８号公報
【特許文献４】特開２００３−２４５１３４号公報
【特許文献５】特開２００５−１６０８２６号公報
【特許文献６】特開平９−３１３２５２号公報
【発明の概要】
【発明が解決しようとする課題】
【００１２】
本発明の目的は、優れたインジケータ機能と消臭機能を併せ持った新規なブラシ用毛材およびそれを使用したブラシを提供することにある。
【課題を解決するための手段】
【００１３】
上記目的を達成するために本発明者らは鋭意検討し、ポリグリコール酸樹脂の生分解性能と塩基性物質吸収性能を利用することに想到した。すなわち、合成樹脂モノフィラメントのカットブリッスルからなるブラシ用毛材であって、前記合成樹脂モノフィラメントが合成樹脂モノフィラメント部の表面の少なくとも一部にポリグリコール酸樹脂を主成分とする合成樹脂層が形成されていることを特徴とするブラシ用毛材が提供される。
【００１４】
なお、本発明においては、前記合成樹脂モノフィラメントは前記合成樹脂モノフィラメント部を芯部、前記合成樹脂層を鞘部とする芯鞘型複合構造からなり、前記芯部はポリグリコール酸樹脂以外の合成樹脂からなること、
前記合成樹脂モノフィラメントは前記合成樹脂層を海部とし、前記合成樹脂モノフィラメント部が２つ以上の島部としてなる海島型複合構造からなり、前記島部はポリグリコール酸樹脂以外の合成樹脂からなること、
前記合成樹脂モノフィラメント部がポリエステル系樹脂、ポリアミド系樹脂、フッ素系樹脂のいずれかからなること、
前記合成樹脂モノフィラメントのカットブリッスルの一端または両端には、合成樹脂モノフィラメント部が露出形成されていること、がさらに好ましい条件として挙げられる。
また、本発明のブラシは上記いずれかのブラシ用毛材を少なくとも毛材の１部に使用したことを特徴とする。
【発明の効果】
【００１５】
本発明によれば、ポリグリコール酸樹脂の生分解性能と塩基性物質吸収性能を利用し、優れたインジケータ機能と消臭機能を併せ持った新規なブラシ用毛材およびそれを使用したブラシを得ることができる。
【図面の簡単な説明】
【００１６】
【図１】（ａ）〜（ｃ）は本発明のブラシ用毛材の第１〜第３の態様を示す拡大模式図である。
【図２】（ａ）は本発明のブラシ用毛材の第２の態様を示す拡大模式図であり、（ｂ）はブラシ用毛材１の平面αにおける断面図である。
【図３】（ａ）は本発明のブラシ用毛材の第３の態様を示す拡大模式図であり、（ｂ）はブラシ用毛材１の平面βにおける断面図である。
【発明を実施するための形態】
【００１７】
以下、本発明を図に従って具体的に説明する。
【００１８】
本発明のブラシ用毛材は、合成樹脂モノフィラメントのカットブリッスルからなるブラシ用毛材であって、前記合成樹脂モノフィラメントが合成樹脂モノフィラメント部の表面の少なくとも一部にポリグリコール酸樹脂を主成分とする合成樹脂層が形成されていることを特徴とする。
【００１９】
具体的な形態としては、例えば図１の（ａ）に示すブラシ用毛材１のように、合成樹脂モノフィラメント部２の表面にポリグリコール酸樹脂からなる合成樹脂層３が形成された例を挙げることができる。
【００２０】
それ以外の形態としては、例えば図１の（ｂ）に示すブラシ用毛材１のように、合成樹脂モノフィラメント部を芯部４、合成樹脂層を鞘部５とする芯鞘型複合構造からなり、芯部４はポリグリコール酸樹脂以外の合成樹脂から構成されていることが好ましい。
【００２１】
さらには、図１の（ｃ）に示すブラシ用毛材１のように、合成樹脂層を海部７とし、合成樹脂モノフィラメント部が２つ以上の島部６としてなる海島型複合構造からなり、島部６はポリグリコール酸樹脂以外の合成樹脂から構成されていることが好ましい。
【００２２】
このように、合成樹脂モノフィラメント部の表面の少なくとも一部にポリグリコール酸樹脂を主成分とする合成樹脂層が形成されることで、ポリグリコール酸樹脂の生分解性能と塩基性物質吸収性能を利用し、優れたインジケータ機能と消臭機能を併せ持った新規なブラシ用毛材を得ることができる。なお、本発明において主成分とは、６０質量％以上含有されている成分を示し、８０質量％以上含有され得ていればより好ましい。
【００２３】
この際、この合成樹脂層３（第２の態様における鞘部５および第３の態様における海部７も含む）が着色を施されていればブラシ交換時期をさらに明確に知ることができる。かかる目的において適用される具体的な色の例としてはブルー、ピンク、グリーン、イエロー、オレンジ、バイオレット、ブラックなど、ブラシの用途に応じて適宜選択することが可能である。
【００２４】
また、インジケータ機能の有効期間、つまり交換時期の調整は合成樹脂層３の大きさによってコントロールでき、例えば、図１（ａ）に示すブラシ用毛材１の場合は、合成樹脂層３の数や大きさ、図２に示すブラシ用毛材１の場合は、鞘部５の厚さ、図３に示すブラシ用毛材１の場合は、断面における海部７の面積の比率（断面における島部６の面積や個数）によってコントロール可能である。
【００２５】
特に歯ブラシに使用する場合は、一般に１〜２ヶ月ぐらいが交換時期と言われており、例えば図１（ａ）に示すブラシ用毛材１の場合は、合成樹脂層３の数が３〜８個、図２に示すブラシ用毛材１の場合は鞘部の厚みが１０〜５０μｍ、図３に示すブラシ用毛材１の場合は、断面における海部７の面積が全体の１０〜６０％ぐらいが適正な範囲として挙げられる。ただし、ポリグリコール酸樹脂は硬い素材にでもあるため、合成樹脂層が占める割合が多すぎると毛腰が硬くなり、触感性が失われ易くなるため、上記範囲を上回るような条件とする場合は注意が必要である。
【００２６】
さらに、消臭機能の持続期間についても、つまり交換時期の調整は合成樹脂層３の大きさによってコントロールでき、例えば、図１（ａ）に示すブラシ用毛材１の場合は、合成樹脂層３の数や大きさ、図２に示すブラシ用毛材１の場合は、鞘部５の厚さ、図３に示すブラシ用毛材１の場合は、断面における海部７の面積の比率（断面における島部６の面積や個数）によってコントロール可能である。
【００２７】
但し、合成樹脂層３の大きさが小さすぎると、ポリグリコール酸樹脂自体が生分解されていくため、長期間効果を持続することが難しくなり、逆に大きすぎると消臭効果を長時間持続させることができるが、上述のように毛腰が硬くなって触感性が失われ易くなる。
【００２８】
さらにまた、本発明のブラシ用毛材１は、合成樹脂モノフィラメント部（第２の態様における芯部４や第３の態様における島部６も含む）合成樹脂モノフィラメント部が、ポリグリコール酸樹脂以外の合成樹脂であれば如何なるものであっても良く、例えば、ポリアミド６、ポリアミド６６、ポリアミド６１０（以下、ＰＡ６１０と称す）、ポリアミド６１２（以下、ＰＡ６１２と称す）、ポリアミド４６、ポリアミドＭＤＸ６、ポリアミド１１、ポリアミド１２、ポリアミド１０１０（以下、ＰＡ１０１０と称す）、またはこれら２種類以上の共重合体からなるポリアミド系樹脂、ポリエチレンテレフタレート、ポリブチレンテレフタレート（以下、ＰＢＴと称す）、ポリエチレンナフタレート、ポリプロピレンテレフタレート（以下、ＰＰＴと称す）、ポリメチレンナフタレート、ポリブチレンナフタレート、ポリプロピレンナフタレートまたはこれら２種類以上の共重合体からなるポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリエチレン、ポリプロピレンなどのポリオレフィン系樹脂を挙げることができるが、特にブラシ用毛材として優れた化学的・物理的特性を有するとの理由から、ポリエステル系樹脂、ポリアミド系樹脂、フッ素系樹脂などが好ましく、特にポリエステル系樹脂ではＰＢＴ、ＰＰＴが好ましく、ポリアミド系樹脂ではＰＡ６１０、ＰＡ６１２、ＰＡ１０１０などが好ましい。
【００２９】
なお、ＰＢＴやＰＰＴなどのポリエステル系樹脂を使用する場合には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられ、これらの中から２種以上を選択して適宜使用することもできる。
【００３０】
さらにまた、本発明のブラシ用毛材１には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることも可能である。
【００３１】
なお、本発明のブラシ用毛材１においては、ポリグリコール酸樹脂がアルカリ溶液などに溶けやすい性質を利用して、合成樹脂モノフィラメントの一端または両端に、図２や図３に示すように、芯部４または島部６を露出せしめることもでき、こうすることでブラシ用毛材１の毛先が細くなるために、特に歯ブラシに使用した際には、歯と歯の隙間や歯周ポケットに毛先が入り易く、清掃性の高いブラシが得られるために特に好ましい。
【００３２】
この際、芯部４や島部６の直径や島部６の数は特に限定はされず、ブラシの用途に応じて適宜調整することが可能で、例えば、毛先をより柔らかくしたいのであれば芯部４や島部６の直径を細くしたり、島部６の数を増やしたりすれば良く、逆に毛腰を持たせたいのであれば芯部４や島部６の直径を太くしたり、島部６の数を減らしたりすれば良い。
【００３３】
また、露出した芯部４や島部６の長さについても特に限定はされず、ブラシの用途に応じて適宜調整することが可能で、例えば、その長さを長くすれば毛先の柔らかなブラシ用毛材１が得られやすく、逆にその長さを短くすれば毛先が固く、高い清掃感を持ったブラシ用毛材１が得られやすい。
【００３４】
さらには、図２や図３に示すように、芯部４または島部６を露出せしめる態様において芯部４や島部６をテーパー状に加工すれば、隙間清掃性と触感性に優れたブラシ用毛材１が得られる。その際には芯部４や島部６にＰＢＴやＰＰＴなどのポリエステル系樹脂を使用すれば、アルカリ溶液による化学的減量法で容易に加工できるため特に好ましい。
【００３５】
ここで、本発明のブラシ用毛材１の製造方法について説明する。
【００３６】
本発明のブラシ用毛材１の製造方法については特に限定されないが、本発明では、公知の複合型溶融紡糸機を使用して合成樹脂モノフィラメントを紡糸する方法が採用される。
【００３７】
具体的な例として、芯部４がＰＢＴ、鞘部５がポリグリコール酸樹脂からなる芯鞘型複合構造の場合は、ＰＢＴとポリグリコール酸樹脂をそれぞれ複合型溶融紡糸機に供給して、溶融紡糸機内で溶融混練した後、複合口金から合成樹脂の溶融物を共押し出しする。
【００３８】
なお、本発明のブラシ用毛材１に使用する合成樹脂モノフィラメントの断面形状は特に限定はされず、円形以外の扁平、正方形、半月状、三角形、５角以上の多角形、多葉状、ドックボーン状、および繭型などの形状であっても良い。
【００３９】
その後、共押し出された合成樹脂の溶融物は、冷却浴中で冷却固化された後、延伸および熱セットされて、合成樹脂モノフィラメントとなり、必要な長さにカットされて、ブラシ用毛材１となる。
【００４０】
また、図２に示すように、ブラシ用毛材１の毛先に芯部４を形成させたい場合は、カットブリッスルの先端をアルカリ溶液に浸漬して鞘部５を溶かせば容易に露出せしめることができる。
【００４１】
なお、この芯部４の長さはカットブリッスルをアルカリ溶液への浸漬する深さでコントロールすることが可能である。
【００４２】
こうして得られたブラシ用毛材１は、合成樹脂モノフィラメント表面の少なくとも一部にポリグリコール酸樹脂を主成分とする合成樹脂層３が形成されているため、ポリグリコール酸樹脂の生分解性能と塩基性物質吸収性能を利用し、優れたインジケータ機能と消臭機能を併せ持った新規なブラシ用毛材を得ることができる。そして、本発明のブラシ用毛材は、特に消臭効果などの衛生関連商品である歯ブラシ、歯間ブラシなどのオーラルケア製品への利用をはじめ、ヘアブラシ、ボディブラシ、クリーニングブラシ、化粧ブラシなどにも利用できる。
【実施例】
【００４３】
以下、本発明のブラシ用毛材について、実施例を挙げて詳細に説明するが、本発明はその要旨を超えない限り以下の実施例に何ら限定されるものではない。
なお、触感性評価および耐久性評価には、実際に歯ブラシを作製してこれを使用した。歯ブラシの仕様は次の通り。  
【００４４】
・基台：ＡＢＳ製（９ｍｍ×２２ｍｍ）
・植毛孔数：３４箇
・植毛本数：一つの孔につき２０本
・毛丈：１０ｍｍ。
【００４５】
［インジケータ評価］
表面に凹凸を有するステンレス板に作製した歯ブラシを垂直荷重５００ｇで押し当て、３７℃の温水をかけながら５００回摺動し、摺動後は４５℃で乾燥させる作業を毎日繰り返し行い、ブラシ毛材の色が５０％薄くなった日数を交換時期とした。なお、色の判断は色見本と比較しながら行い、検査員３人が全員一致して薄くなったと判断した時とした。
【００４６】
［消臭効果］
ブラシ用毛材１０ｇを約４Ｌのプラスチック製容器に入れ、さらにトリメチルアミンを約０．１ｍｌ注入して栓をした後、温度２３℃、湿度５０％ＲＨの条件化で２日間保管した。その後、容器内のトリメチルアミン濃度をガスクロマトグラフィーで測定し、初期濃度を１００とした場合の換算値で消臭効果を確認した。つまり換算値が小さいほど消臭効果が高いことを示す。
【００４７】
［清掃性・触感性評価］
２０名のモニターに実際に歯をブラッシングしてもらい、歯ブラシの清掃性と触感性を比較品と比べて次の３段階で評価してもらい、その平均値で表した。平均値が高いほど清掃性および触感性に優れていることを示す。なお比較品はデュポン社製ＰＡ６１２ブリッスル（直径０．２００ｍｍ）を同条件で植毛した歯ブラシとした。
【００４８】
５点：比較品に比べて、清掃後はすっきり感があり、触感性も非常に良かった、
４点：比較品と比べて、清掃後はすっきり感があるが、やや触感性が足りない感じがした、
３点：比較品とほぼ同じ清掃感と触感であった、
２点：比較品に比べて、清掃感または触感性のいずれかが物足りなかった、
１点：比較品に比べて、清掃感、触感性いずれも物足りなかった。
【００４９】
［実施例１］
原料としてポリグリコール酸樹脂ペレット（クレハ社製  “Ｋｕｒｅｄｕｘ”（登録商標）  １００Ｅ３５）にシアニンブルーを０．００５％と群青を０．１％ブレンドした混合物、ＰＢＴペレット（東レ社製  “トレコン”（登録商標）１２００Ｓ）を使用した。
【００５０】
ポリグリコール酸樹脂が合成樹脂層、ＰＢＴが合成樹脂モノフィラメント部となるように各合成樹脂ペレットを複合溶融紡糸機に供給し、溶融紡糸機内で溶融混練した後、複合口金から合成樹脂の溶融物を共押し出しした。
【００５１】
引き続き、共押し出された合成樹脂の溶融物を、冷却浴中で冷却固化した後、延伸および熱セットを行い、図１の（ａ）に示すような表面に６つ突起状の合成樹脂層を配する外接円直径０．２ｍｍ（合成樹脂層の突起の高さが０．０３ｍｍ）の合成樹脂モノフィラメントを得た。
【００５２】
［実施例２］
原料としてポリグリコール酸樹脂ペレット（クレハ社製  “Ｋｕｒｅｄｕｘ”（登録商標）  １００Ｅ３５）にシアニンブルーを０．００５％と群青を０．１％ブレンドした混合物、ＰＢＴペレット（東レ社製  “トレコン”（登録商標）１２００Ｓ）を使用した。
【００５３】
ポリグリコール酸樹脂が鞘部、ＰＢＴが芯部となるように各合成樹脂ペレットを複合溶融紡糸機に供給し、溶融紡糸機内で溶融混練した後、複合口金から合成樹脂の溶融物を共押し出しした。
【００５４】
引き続き、共押し出された合成樹脂の溶融物を、冷却浴中で冷却固化した後、延伸および熱セットを行い、図１の（ｂ）に示すような直径０．２ｍｍ（鞘部の厚さが０．０２ｍｍ）の芯鞘型複合構造の合成樹脂モノフィラメントを得た。
【００５５】
次に、得られた合成樹脂モノフィラメントをカットし、このカットブリッスルを歯ブラシに植毛して上記各評価を行った。
【００５６】
［実施例３］
原料としてポリグリコール酸樹脂ペレット（クレハ社製  “Ｋｕｒｅｄｕｘ”（登録商標）  １００Ｅ３５）にシアニンブルーを０．００５％と群青を０．１％ブレンドした混合物、ＰＢＴペレット（東レ社製  “トレコン”（登録商標）１２００Ｓ）を使用した。
【００５７】
ポリグリコール酸樹脂が海部、ＰＢＴが島部となるように各合成樹脂ペレットを複合溶融紡糸機に供給し、溶融紡糸機内で溶融混練した後、複合口金から合成樹脂の溶融物を共押し出しした。
【００５８】
引き続き、共押し出された合成樹脂の溶融物を、冷却浴中で冷却固化した後、延伸および熱セットを行い、図１の（ｃ）に示すような直径０．２ｍｍ（島部：直径０．０５ｍｍ、島の数：３つ）の海島型複合構造の合成樹脂モノフィラメントを得た。
【００５９】
次に、得られた合成樹脂モノフィラメントをカットし、このカットブリッスルを歯ブラシに植毛して上記各評価を行った。
【００６０】
［実施例４〜５］
ＰＢＴペレットの代わりにＰＡ６１０ペレット（東レ社製  ＣＭ２００１）を使用したこと以外は、実施例２および３と同じ製造方法で合成樹脂モノフィラメントを得た後、このカットブリッスルを歯ブラシに植毛して上記各評価を行った。
【００６１】
［実施例６〜７］
実施例１および２で得られた合成樹脂モノフィラメントのカットブリッスルの両端を、常温下で濃度約４８％のアルカリ溶液に漬けてポリグリコール酸樹脂を溶解し、芯部および島部を２．０ｍｍ長さに露出し、図２および図３に示すようなブラシ用毛材を得た。
【００６２】
その後、水で洗浄して乾燥させた後、得られたブラシ用毛材を歯ブラシに植毛して上記各評価を行った。
【００６３】
［実施例８〜９］
鞘の厚さを０．０１ｍｍと０．０４ｍｍに変更したこと以外は、実施例２と同じ製造方法で合成樹脂モノフィラメントを得た後、このカットブリッスルを歯ブラシに植毛して上記各評価を行った。
【００６４】
［比較例１］
原料としてＰＢＴペレット（東レ社製  “トレコン”（登録商標）１２００Ｓ）にシアニンブルーを０．００５％と群青を０．１％ブレンドした混合物、ＰＡ６１０（東レ社製  ＣＭ２００１）を使用した。
【００６５】
ＰＢＴが鞘部、ＰＡ６１０が芯部となるように各合成樹脂ペレットを複合溶融紡糸機に供給し、溶融紡糸機内で溶融混練した後、複合口金から合成樹脂の溶融物を共押し出しした。
【００６６】
引き続き、共押し出された合成樹脂の溶融物を、冷却浴中で冷却固化した後、延伸および熱セットを行い、図１の（ｂ）に示すような直径０．２ｍｍ（鞘部の厚さが０．０２ｍｍ）の芯鞘型複合構造の合成樹脂モノフィラメントを得た。
【００６７】
次に、得られた合成樹脂モノフィラメントをカットし、このカットブリッスルを歯ブラシに植毛して上記各評価を行った。
【００６８】
［比較例２］
比較例１で得られた合成樹脂モノフィラメントのカットブリッスルの両端を、約１００℃の下、濃度約４８％のアルカリ溶液に漬けてＰＢＴを溶解し、芯部および島部を２．０ｍｍ長さに露出せしめた。
【００６９】
その後、水で洗浄して乾燥させた後、得られたブラシ用毛材を歯ブラシに植毛して上記各評価を行った。
【００７０】
［比較例３］
原料としてＰＢＴペレット（東レ社製  “トレコン”（登録商標）１２００Ｓ）にシアニンブルーを０．００５％と群青を０．１％ブレンドした混合物、ＰＢＴペレットのみの２種類を使用した。
【００７１】
ＰＢＴとシアニンブルー・群青のブレンドが鞘部、ＰＢＴのみが芯部となるように各合成樹脂ペレットを複合溶融紡糸機に供給し、溶融紡糸機内で溶融混練した後、複合口金から合成樹脂の溶融物を共押し出しした。
【００７２】
引き続き、共押し出された合成樹脂の溶融物を、冷却浴中で冷却固化した後、延伸および熱セットを行い、図１の（ｂ）に示すような直径０．２ｍｍ（鞘部の厚さが０．０２ｍｍ）の芯鞘型複合構造の合成樹脂モノフィラメントを得た。
【００７３】
次に、得られた合成樹脂モノフィラメントのカットブリッスルの両端を約１００℃の下、濃度約４８％のアルカリ溶液に漬けてＰＢＴを溶解し、毛先をテーパー状に加工した。
【００７４】
その後、水で洗浄して乾燥させた後、得られたブラシ用毛材を歯ブラシに植毛して上記各評価を行った。
【００７５】
上記実施例および比較例で得られたブラシ用毛材の各評価結果を表１に示す。
【００７６】
【表１】
2014100220.tif 000002
【００７７】
表１に示す結果から明らかなように、本発明のブラシ用毛材（実施例１〜６）は、表面に生分解性能と塩基性物質吸収性能を持ったポリグリコール酸樹脂を配しているため、ポリグリコール酸樹脂の生分解性によってブラシ用毛材の色が薄くなり、交換時期を示すインジケータ機能を持ち、さらにはポリグリコール酸樹脂の塩基性物質吸収性能によって消臭効果も発揮するなど、従来にはない２つの特異的な機能を兼ね備えたものであることが分かる。
【産業上の利用可能性】
【００７８】
本発明のブラシ用毛材は、合成樹脂モノフィラメント表面の少なくとも一部にポリグリコール酸樹脂を主成分とする合成樹脂層２が形成されているため、ポリグリコール酸樹脂の生分解性能と塩基性物質吸収性能を利用し、優れたインジケータ機能と消臭機能を併せ持った新規なブラシ用毛材を得ることができる。そして、本発明のブラシ用毛材は、特に消臭効果などの衛生関連商品である歯ブラシ、歯間ブラシなどのオーラルケア製品への利用をはじめ、ヘアブラシ、ボディブラシ、クリーニングブラシ、化粧ブラシなどにも利用できる。
【符号の説明】
【００７９】
１    ブラシ用毛材
２    合成樹脂モノフィラメント部
３    合成樹脂層
４    芯部
５    鞘部
６    島部
７    海部
【図１】
2014100220.tif 000003
【図２】
2014100220.tif 000004
【図３】
2014100220.tif 000005